(57)【要約】【課題】アスベストの飛散を防止しつつアスベスト廃材として回収し、該廃材を低エネルギーで分解し、確実に無害化した焼成物を再資源化するアスベスト無害化処理方法を提供すること。【解決手段】有害物質を含有する有害廃棄物を破砕・粉砕して得られる有害廃棄物破砕材１重量部に対し、０．０５〜１重量部のアルカリ金属の水酸化物、０．０５〜１重量部のアルカリ土類金属の水酸化物、０．５〜２０重量部の還元性物質、０．１〜５重量部の水を混練して混練材を生成し、該混練材を形状化し、７００〜１０００℃の温度で、１０〜６０分焼成して無害化焼成物を生成してなる有害廃棄物の低温無害化処理方法。【選択図】図１
2008272578.tif 000002
【特許請求の範囲】
【請求項１】
有害物質を含有する有害廃棄物を破砕・粉砕して得られる有害廃棄物破砕材１重量部に対し、
０．０５〜１重量部のアルカリ金属の水酸化物、
０．０５〜１重量部のアルカリ土類金属の水酸化物、
０．５〜２０重量部の還元性物質、および、
０．１〜５重量部の水とを混練して、混練材を生成し、
該混練材を形状化し、７００℃〜１０００℃の温度で、１０分〜６０分焼成することにより、無害化焼成物を生成してなることを特徴とする有害物質を含む有害廃棄物の低温無害化処理方法。
【請求項２】
前記アルカリ金属の水酸化物が、水酸化ナトリウムであり、アルカリ土類金属の水酸化物が、水酸化カルシウムであることを特徴とする請求項１に記載の有害物質を含む有害廃棄物の低温無害化処理方法。
【請求項３】
前記還元性物質が、可燃性材であり、木屑、木炭、モミ、紙、石炭粉末、コークス、ゴムタイヤ、プラスチック廃材、サンドオイル、廃油などであることを特徴とする請求項１あるいは請求項２に記載の有害物質を含む有害廃棄物の低温無害化処理方法。
【請求項４】
前記混練材内に樹脂を添加してなることを特徴とする請求項１〜請求項３のいずれかに記載の有害物質を含む有害廃棄物の低温無害化処理方法。
【請求項５】
有害物質を含有する有害廃棄物を破砕・粉砕して得られる有害廃棄物破砕材１重量部に対し、
０．０５〜１重量部のアルカリ金属の水酸化物、
０．０５〜１重量部のアルカリ土類金属の水酸化物、
０．５〜２０重量部の還元性物質、および、
０．１〜５重量部の水とを混練して、混練材を生成し、
該有混練材を形状化し、７００℃〜１０００℃の温度で、１０分〜６０分焼成することにより、無害化焼成物を生成してなり、
前記無害化焼成物をコンクリート骨材などとして再資源化してなることを特徴とする有害廃棄物の低温無害化処理による再資源材の製造方法。
【請求項６】
有害物質を含有する有害廃棄物を破砕・粉砕して得られる有害廃棄物破砕材１重量部に対し、
０．０５〜１重量部のアルカリ金属の水酸化物、
０．０５〜１重量部のアルカリ土類金属の水酸化物、
０．５〜２０重量部の還元性物質、および、
０．１〜５重量部の水とを混練して、混練材を生成し、
該有混練材を形状化して、補助燃料として再資源化してなることを特徴とする有害廃棄物の低温無害化処理による再資源材の製造方法。
【発明の詳細な説明】
【技術分野】
【０００１】
この発明は、有害物質を含む有害廃棄物を、低エネルギーで確実に無害化しようとする有害廃棄物の低温無害化処理方法並びにこの方法により無害化処理した物質を再資源物質として再資源化する方法に関するものである。
【０００２】
この発明において、有害物質を含む有害廃棄物とは、代表的には、アスベスト繊維を含有するアスベスト廃材であり、例えば、吹き付けアスベスト、アスベスト含有吹き付けロックウール、ヒル石、珪酸カルシウム保温材、珪酸カルシウム板、アスベスト含有ロックウール吸音板、押し出しセメント板、スレートボード、スレート波板、住宅屋根用化粧スレート、住宅用サイディング材などのアスベスト含有建築材料廃棄物を含むものである。
【０００３】
さらに、この発明において、有害廃棄物として挙げられるものは、カドミウム、鉛、砒素、クロムなどの重金属あるいはその化合物、ダイオキシン、石膏ボード、ＰＣＢ、さらには、硫化ジメチル、硫化水素などの硫化物を含むものである。
【０００４】
この発明になる有害物質を含む有害廃棄物の低温無害化処理方法および再資源材の製造方法は、上記する有害廃棄物に対して変更なく効果的に適用が可能なものであって、特には、上記するアスベスト繊維を含有するアスベスト廃材、アスベスト含有建築材料廃棄物に対して極めて効果的に適用が可能なものである。以下、アスベスト繊維を含有するアスベスト廃材を代表的な実施例として説明する。
【背景技術】
【０００５】
周知のように、アスベスト(asbestos)とは、天然に産する繊維状のケイ酸塩鉱物の総称であり、蛇紋石族系と角閃石族系とに大別されている。一般的にアスベストと称するものは、蛇紋石族系のクリソタイル(chrysotile：温石綿あるいは白石綿）〔Mg３Si２O５(OH)４  ：融点１５２１℃〕であり、全アスベスト中の９５％の産出量を占めている。
一方、角閃石族系のアスベストとしては、クロシドライト（青石綿）〔Na２(Fe２+＞Mg)３(Fe３+)２Si８O２２(OH)２  ：融点１１９２℃〕、アモサイト（茶石綿）〔(Mg＜Fe２+)７Si８O２２(OH)２  ：融点１２００℃〕などが知られている。
これらのアスベストは、耐熱性、断熱性、耐薬品性、電気絶縁性などの諸特性に優れており、柔軟で加工性に富み、引っ張り強度が大きく、耐酸性、耐アルカリ性に優れ、且つ、安価であるため、建設資材（建材）、各種電気製品、車両あるいは一般家庭用品など極めて広い産業分野において多用されてきている。
【０００６】
しかしながら、この重宝なアスベストに関しては、当該アスベストに長期に亘って暴露すると、疾患に至る確率が高く、人体に対して極めて危険な物質であるとされ、特に、毒性の強い上記角閃石族系のアスベストについては、１９９５年以降その使用が完全に禁止されており、上記蛇紋石族系のクリソタイルについても、２００４年１０月以降アスベスト含有量１％以上の使用が禁止されるに至っている。しかしながら、それまでに使用されてきたアスベストの量は、既存の建造物構造体、あるいは各種産業分野における多様の製品に対し、極めて多量に存在しており、場合によっては、露呈していて、アスベスト繊維が飛散するような状況にもあり、極めて大きな社会的問題として問題提起されている。
【０００７】
このような状況は、従来のアスベスト工法において、「吹き付けアスベスト」と称するアスベスト工法によるものは、鉄筋の梁や天井に高濃度のアスベストとセメントとを混ぜ合わせて吹き付けたものであって、飛散性が高く、人体暴露の可能性が高いものとして存在しており、その既存量も膨大なものである。
【０００８】
これらの膨大な既存アスベストを処理するにあたって、２００５年から厚生労働省は「特定化学物質障害予防規則」から分離した「石綿障害予防規則」通称「石綿則」を施行し、石綿含有建材の規制を強化し、且つ、国土交通省の定める建築基準法を改正し、建材に含まれるアスベスト含有率測定法：ＪＩＳ  １４８１／２００６年規格では、実質０．１％規制基準に相当する３０００粒子中、４アスベスト粒子が含まれれば、その試料体は「アスベスト含有」とされることや、アスペクト比〔長さ／径〕が３以上の粒子をアスベスト繊維と数えるなど、その規制内容は非常に厳しいものとなっている。
【０００９】
このアスベスト構造物などに対するアスベスト処理としては、先ず、既存アスベスト構造物におけるアスベストの飛散を防止する試みである。既存のアスベスト構造物からアスベスト飛散を防止する手法として、同一出願人により、アスベスト繊維の飛散を防止し、該アスベスト繊維を包囲して固化するアスベスト包囲固化処理材、および、それを用いたアスベスト包囲固化処理法が提案されている。
【００１０】
このアスベスト包囲固化処理法では、アスベスト繊維を含む建造物構造体の内部に、浸透性の高い第１のアスベスト処理材（水酸化カルシウムを含むアスベスト処理材）を浸透させて、乾燥後に有機金属化合物を形成し、しかる後、石灰を主成分とする封着性の高い第２のアスベスト処理材を吹き付けて、カルシウムイオンをアスベスト繊維表面に作用させて、アスベスト繊維と強固に結合させ、大気中の炭酸ガス作用により経時的に石灰岩化するようにしたものである。
【００１１】
しかしながら、上記アスベスト包囲固化処理法は、第１のアスベスト処理材を既存のアスベスト構造物の内部に浸透させ、しかる後、第２のアスベスト処理材を吹き付けて凝結固化するものであり、既存のアスベストをアスベスト廃棄物として無害化処理するものではなく、しかも、再資源化するものでもない。
【００１２】
一方、既存のアスベスト構造物に関するアスベスト廃棄物の処理方法としては、従来、アスベスト廃棄物をビニール袋などに入れ飛散しない状態にして、あるいは、コンクリート化して地中に埋め立てたり、例えば、特許文献１（特開平６−１７０３５２号公報）および特許文献２（特開平７−１７１５３６号公報）に開示されているような溶融処理法が知られている。
【００１３】
しかしながら、上記する従来のアスベスト廃棄物処理法にあって、当該アスベスト廃棄物の埋め立てによる方法では、多額な経費と広大な処理場、埋め立て場所を確保する必要があり、しかも、そのまま埋め立てた場合は、土地開発などによりアスベストが地表に露出することもあり、アスベスト飛散という大きな問題を生じるものであった。また、コンクリート化して埋め立てても、アスベストは、鉱物繊維のまま変質せずに存在するため、地表に露出すれば、コンクリートだけが経時的に風化し、劣化して、アスベスト飛散の問題を生じるものであった。
【００１４】
一方、アスベスト廃棄物を溶融処理する方法は、上記するような埋め立てによる問題並びにコンクリート化による問題を解決し、アスベストの溶融固化によって無害化を図ろうとするものであるが、上記する通り、アスベストの融点が非常に高いため、多大なエネルギーを要し、多大な経費を要するものであり、且つ、設備が複雑で大型のものとなるという多くの問題点を有している。
【００１５】
さらに、従来のアスベスト廃棄物溶融処理法によれば、当該溶融処理を行うには、アスベスト廃棄物を袋詰め、あるいはコンクリートなどで塊状に固めるといった前段の処理が必要であり、溶融あるいは前段工程でのアスベスト飛散防止や、減容化対策などの多くの問題を有するものであった。
【００１６】
【特許文献１】特開平６−１７０３５２号公報
【特許文献２】特開平７−１７１５３６号公報
【発明の開示】
【発明が解決しようとする課題】
【００１７】
そこで、この発明は、上記する従来のアスベスト処理法にみられる多くの問題点を解決しようとするものであって、特に、既存のアスベスト構造物などに対して、アスベスト処理を行うに際して、当該アスベスト処理工法中、一貫してアスベストの飛散を防止しつつ、アスベスト廃材として回収し、当該アスベスト廃材を低エネルギーで分解し、確実に無害化し、この無害化した焼成物質を、例えば、セメント工場、火力発電所、製鉄炉などの補助燃料として再資源化するという一貫したアスベスト無害化処理方法を提供するものであり、さらには、上記するアスベスト廃材に限らず、カドミウム、鉛、砒素、クロムなどの重金属あるいはその化合物、ダイオキシン、石膏ボード、ＰＣＢ、さらには、硫化ジメチル、硫化水素などの硫化物を含む有害廃棄物に対し、これらを低エネルギーで確実に無害化し、この無害化した焼成物質を再資源化する製造方法を提供するものである。
【課題を解決するための手段】
【００１８】
この発明は、上記する目的を達成するにあたって、請求項１に記載の発明は、
有害物質を含有する有害廃棄物を破砕・粉砕して得られる有害廃棄物破砕材１重量部に対し、
０．０５〜１重量部のアルカリ金属の水酸化物、
０．０５〜１重量部のアルカリ土類金属の水酸化物、
０．５〜２０重量部の還元性物質、および、
０．１〜５重量部の水とを混練して、混練材を生成し、
該有混練材を形状化し、７００℃〜１０００℃の温度で、１０分〜６０分焼成することにより、無害化焼成物を生成してなることを特徴とする有害物質を含む有害廃棄物の低温無害化処理方法を構成するものである。
【００１９】
さらに、この発明において、請求項２に記載の発明は、請求項１に記載の有害物質を含む有害廃棄物の低温無害化処理方法であって、前記アルカリ金属の水酸化物が、水酸化ナトリウムであり、アルカリ土類金属の水酸化物が、水酸化カルシウムであることを特徴とするものである。
【００２０】
さらに、この発明において、請求項３に記載の発明は、請求項１あるいは請求項２に記載の有害物質を含む有害廃棄物の低温無害化処理方法であって、前記還元性物質が、可燃性材であり、木屑、木炭、モミ、紙、石炭粉末、コークス、ゴムタイヤ、プラスチック廃材、サンドオイル、廃油などであることを特徴とするものである。
【００２１】
さらに、この発明において、請求項４に記載の発明は、請求項１〜請求項３のいずれかに記載の有害物質を含む有害廃棄物の低温無害化処理方法であって、  前記混練材内に樹脂を添加してなることを特徴とするものである。
【００２２】
さらにまた、この発明において、請求項５に記載の発明は、有害物質を含有する有害廃棄物を破砕・粉砕して得られる有害廃棄物破砕材１重量部に対し、
０．０５〜１重量部のアルカリ金属の水酸化物、
０．０５〜１重量部のアルカリ土類金属の水酸化物、
０．５〜２０重量部の還元性物質、および、
０．１〜５重量部の水とを混練して、混練材を生成し、
該有混練材を形状化し、７００℃〜１０００℃の温度で、１０分〜６０分焼成することにより、無害化焼成物を生成してなり、
前記無害化焼成物をコンクリート骨材などとして再資源化してなることを特徴とする有害廃棄物の低温無害化処理による再資源材の製造方法を構成するものである。
【００２３】
さらにまた、この発明において、請求項６に記載の発明は、有害物質を含有する有害廃棄物を破砕・粉砕して得られる有害廃棄物破砕材１重量部に対し、
０．０５〜１重量部のアルカリ金属の水酸化物、
０．０５〜１重量部のアルカリ土類金属の水酸化物、
０．５〜２０重量部の還元性物質、および、
０．１〜５重量部の水とを混練して、混練材を生成し、
該有混練材を形状化して、補助燃料として再資源化してなることを特徴とする有害廃棄物の低温無害化処理による再資源材の製造方法を構成するものである。
【発明の効果】
【００２４】
以上の構成になるこの発明の有害物質を含む有害廃棄物の低温無害化処理方法によれば、有害物質を含有する有害廃棄物を、破砕・粉砕して得られる有害廃棄物破砕材１重量部に対して、０．０５〜１重量部のアルカリ金属の水酸化物と、０．０５〜１重量部のアルカリ土類金属の水酸化物、０．５〜２０重量部の還元性物質、および、０．１〜５重量部の水とを混練して、混練材を生成するものであり、添加する還元性物質の還元作用と相俟って、例えば、石炭などの還元性物質が有害物質、例えば、アスベストの周囲にムラなく練り混ざっていることにより、且つ、石炭燃焼により遠赤外線が放射され、アスベストにエネルギーを与え、アスベスト内部から熱を発生して無害化を促進するものであり、低エネルギーで有害物質を確実に無害化することができ、有害物質を含む有害廃棄物の処理に関して極めて有効に作用するものといえる。
【００２５】
さらに、この発明の有害物質を含む有害廃棄物の低温無害化処理方法によれば、有害物質を含有する有害廃棄物を、破砕・粉砕して得られる有害廃棄物破砕材１重量部に対して、０．０５〜１重量部のアルカリ金属の水酸化物と、０．０５〜１重量部のアルカリ土類金属の水酸化物、０．５〜２０重量部の還元性物質、および、０．１〜５重量部の水とを混練して、混練材を生成し、該混練材を形状化して、補助燃料として再資源化するものであり、例えば、石炭などの還元性物質を練り混ぜたことにより、補助燃料として、セメント工場、火力発電所、製鉄炉などの新たな火力エネルギー源となり、燃料燃焼によって、例えば、極めて有害なアスベスト成分を完全に消滅させることができる得る点においても極めて有効に作用するものといえる。
【発明を実施するための最良の形態】
【００２６】
以下、この発明になる有害物質を含む有害廃棄物の低温無害化処理方法および再資源材の製造方法について、具体的な実施例に基づいて詳細に説明する。
まず、先にも述べたように、この発明において、有害物質を含む有害廃棄物を定義する。この発明において、有害物質を含む有害廃棄物とは、代表的には、アスベスト繊維を含有するアスベスト廃材であり、例えば、吹き付けアスベスト、アスベスト含有吹き付けロックウール、ヒル石、珪酸カルシウム保温材、珪酸カルシウム板、アスベスト含有ロックウール吸音板、押し出しセメント板、スレートボード、スレート波板、住宅屋根用化粧スレート、住宅用サイディング材などのアスベスト含有建築材料廃棄物を含むものである。さらに、この発明において、有害廃棄物として挙げられるものは、カドミウム、鉛、砒素、クロムなどの重金属あるいはその化合物、ダイオキシン、石膏ボード、ＰＣＢ、さらには、硫化ジメチル、硫化水素などの硫化物を含むものである。
【００２７】
以下、この発明になる有害物質を含む有害廃棄物の低温無害化処理方法および再資源材の製造方法について、有害廃棄物として最も問題視されているアスベスト繊維を含有するアスベスト廃材の無害化処理法並びにこの処理法に基づく再資源材の製造方法について詳細に説明する。
【００２８】
まず、この発明におけるアスベスト繊維を含有するアスベスト廃材の無害化の定義として、平成１８年９月の法改正による、「廃棄物の処理および清掃に関する法律施行規則第６条の２４の４および第１２条の１２の１６」において、「人の健康または生活環境に係る被害が生ずるおそれがない性状にすることが確実であると認められるものであること」（抜粋）と規定されていることに基づき、無害化処理に伴い生ずる物にアスベスト繊維が検出されない状況にすることである。これは、建材に含まれるアスベスト含有率測定法：ＪＩＳ  １４８１／２００６年規格によれば、実質０．１％規制基準に相当する３０００粒子中、４アスベスト粒子が含まれれば、その試料体は「アスベスト含有」とされていること、アスペクト比〔長さ／径〕が３以上の粒子をアスベスト繊維と数えることに準拠するものである。
【００２９】
まず、この発明では、既存の建造物構造体から、アスベスト繊維を含有するアスベスト廃材が回収される。このアスベスト廃材の回収にあたって、アスベスト繊維の飛散を確実に防止してアスベスト廃材回収作業を無害化するため、同一出願人が開発したアスベスト包囲固化処理工法を採用することが好ましく、それによって、アスベスト繊維を含有するアスベスト廃材の完璧な無害化処理を可能とするものである。
【００３０】
アスベスト繊維を含有するアスベスト廃材の回収のための前記アスベスト包囲固化処理工法について、その概略を説明する。この工法には、アスベスト包囲固化処理材が使用される。前記アスベスト包囲固化処理材は、次のようなものからなっている。このアスベスト包囲固化処理材は、金属イオンを含むアルカリ性の水溶液またはスラリーを主とする浸透性の高い第１のアスベスト処理材と、金属イオンを含むアルカリ性の水溶液またはスラリーを主とし、有機または無機の繊維および骨材を混合した封着性の高い第２のアスベスト処理材との組み合わせからなっている。
【００３１】
この第１のアスベスト処理材は、浸透性の高い溶液からなっているので、アスベスト繊維を含む建造物構造体の表面に塗布、吹き付けあるいは注入することにより、次第に建造物構造体内部に浸透していき、乾燥後に有機金属化合物を形成する。第２のアスベスト処理材は、石灰を主成分とする封着性の高い溶液からなっているので、第１のアスベスト処理材の処理後の建造物構造体に吹き付けることにより、カルシウムイオンをアスベスト繊維表面に作用させて、アスベスト繊維と強固に結合させ、大気中の炭酸ガス作用により経時的に石灰岩化する。
【００３２】
前記金属イオンを含むアルカリ性の水溶液またはスラリーは、金属の水酸化物および／または強塩基と弱酸の金属塩によるものであり、前記金属の水酸化物としては、水酸化カルシウム、水酸化マグネシウム、水酸化アルミニウム、水酸化亜鉛あるいは水酸化鉄などが有効であり、前記強塩基と弱酸の金属塩としては、珪酸ナトリウム、珪酸カリウム、珪酸カルシウム、硼酸ナトリウムあるいはリン酸ナトリウムなどである。
【００３３】
アスベスト繊維を含有するアスベスト廃材を回収するにあたって、まず、上記する第１のアスベスト処理材をアスベスト繊維を含む建造物構造体の表面に塗布、吹き付けあるいは注入する。しかる後、第２のアスベスト処理材を吹き付けてアスベスト廃材を石灰岩化して回収することにより、アスベスト繊維の飛散を確実に防止する。
【００３４】
この発明では、アスベスト繊維を含有するアスベスト廃材の回収にあたって、上記する回収法は、あくまでも一つの好ましい例にすぎず、既存のアスベスト廃材回収方法のいずれによるものであってもよい。
【００３５】
この発明になる有害物質を含む有害廃棄物の低温無害化処理方法では、上記するようにして回収したアスベスト繊維を含有するアスベスト廃材を破砕機により破砕・粉砕して、アスベスト含有破砕材とする破砕・粉砕処理工程を含むものからなっている。この破砕・粉砕処理工程では、回収されたアスベスト廃材を、例えば、適度の形態の破砕体となるように破砕するものであって、後述する混練工程において、混練する他の物質と万遍なく混じり合うように準備されるものである。
【００３６】
一方、このアスベスト含有破砕材に対して、混練工程において混練される物質が予め準備される。この発明では、前記アスベスト含有破砕材に対して、アルカリ金属の水酸化物と、アルカリ土類金属の水酸化物と、還元性物質と、水とを混練し、バインダーとしての樹脂を添加して混練材を生成する。この発明において、前記アルカリ金属の水酸化物としては、水酸化ナトリウム、水酸化カリウム、水酸化リチウムなどが適用可能であり、特に、水酸化ナトリウムが有効である。前記アルカリ土類金属の水酸化物としては、水酸化カルシウム、水酸化マグネシウムなどが適用可能であり、特に、水酸化カルシウムが有効である。
【００３７】
さらに、この発明において、前記還元性物質は、木屑あるいは竹屑、モミ、紙、石炭粉末、コークス、ゴムタイヤ、プラスチック廃材、サンドオイル、廃油などの可燃性材によるものである。
【００３８】
前記混練材内に添加される樹脂は、後述する形状化工程において、前記混練材を形状化する際にバインダーとして作用するものであり、例えば、酢酸ビニル、エチレン−酢酸ビニル共重合体などが有効である。
【００３９】
前記混練材を構成する各物質の配合の割合は、前記アスベスト含有破砕材１重量部に対して、アルカリ金属の水酸化物が０．０５〜１重量部であり、アルカリ土類金属の水酸化物が０．０５〜１重量部であり、還元性物質が０．５〜２０重量部であり、水が０．１〜５重量部である。より好ましい実施例によれば、前記アスベスト含有破砕材１重量部に対して、アルカリ金属の水酸化物が０．４重量部であり、アルカリ土類金属の水酸化物が０．６重量部であり、還元性物質が１．０重量部であり、水が１．２重量部である。
【００４０】
前記混練工程において混練された混練材は、形状化工程において、ブリケット状、ペレット状、粒状に形状化され、混練形状材として形成される。この発明の好ましい実施例によれば、前記混練材は、既存のブリケットマシン（成型機）により、たどん状あるいは練炭状に成型される。
【００４１】
この発明では、上記するようにして形状化された混練形状材は、図１のフローチャート図に示すように、大別して二つのラインに沿って再資源材として再資源化される。まず、第１には、前記形状化工程において形状化された混練形状材をそのまま補助燃料として再資源化するものである。この補助燃料は、セメント工場、火力発電所、製鉄炉、ごみ焼却場などの火力エネルギー源として消費し、燃焼によりアスベスト繊維は完全に消滅する。
【００４２】
第２には、前記形状化工程において形状化された混練形状材を焼成工程において焼成することにより、無害化した焼成物を生成し、該無害化した焼成物をコンクリート用骨材、地盤改良材、造園資材などとして再資源化するものである。この場合、前記無害化した焼成物は、もはや特別管理産業廃棄物ではなく、一般産業廃棄物としてそのまま廃棄処分することもできる。
【００４３】
前記焼成工程において、前記混練形状材は、例えば、７００℃〜１０００℃の温度で、１０分〜６０分焼成される。この場合、前記混練形状材には、還元物質として石炭などが混入されているので、石炭の燃焼により遠赤外線が放射され、分子にエネルギーを与え、アスベスト内部から熱を発するなどのことにより、低い温度で焼成される。クリソタイル系アスベストは、７５０℃前後で分解し、８５０℃前後でアスベストとは異なる結晶フォルステライトに変換する。
【００４４】
この発明では、図１に示すフローチャート図において、第３のラインに沿った再資源材の再資源化が可能である。この場合、混練工程において混練材を生成する際に、混練成分の一つとして、粘土などの無機質材が配合される。粘土などの無機質材を配合した混練材を、前述すると同様に、形状化し、焼成して無害化した焼成物を得る。この焼成物は、ゼオライトとして再資源化する。
【００４５】
次いで、この発明になる低温無害化処理方法について、以下に示す具体的な検体に基づいて行った試験の結果について説明する。検体の成分は以下の通りである。
アスベスト含有破砕材  １重量部に対して、
アルカリ金属の水酸化物（水酸化ナトリウム）  ０．４重量部、
アルカリ土類金属の水酸化物（水酸化カルシウム）  ０．６重量部、
還元性物質（木炭）  １．０重量部、
水  １．２重量部
を混練工程、形状化工程を経て、８５０℃で３０分間焼成して焼成体を得た。
この焼成体を粉砕し、これを検体とした。
【００４６】
まず、位相差顕微鏡を用いた分散染色法による定性分析を行った。試験条件は、以下の通りである。
屈折率：１．５５０
倍率４００倍：屈折率ｎＤ２５℃＝１．５５０の浸液を使用して検鏡
その結果、(1) 検体３０００粒子中に、アスベスト繊維は確認されなかった。(2) フォレストライトに変化しているため黄色からオレンジ色に光る。(3) アスベスト繊維からフォレストライトに変化する過程で偏光色を持たない繊維となる。
同様に、屈折率：１．６８０
倍率４００倍：屈折率ｎＤ２５℃＝１．６８０の浸液を使用して検鏡
その結果、検体３０００粒子中に、アスベスト繊維は確認されなかった。
さらに、屈折率：１．７００
倍率４００倍：屈折率ｎＤ２５℃＝１．７００の浸液を使用して検鏡
その結果、検体３０００粒子中に、アスベスト繊維は確認されなかった。
上記位相差顕微鏡を用いた分散染色法による定性分析は、使用機器：位相差顕微鏡として、ニコン８０ｉ ＴＰ−ＤＰＨを用いた。
所見：位相差顕微鏡（接眼レンズ１０倍・分散対物レンズ４０倍）を使用した分散染色分析法による定性分析の結果、分散色を示すアスベスト繊維（クリソタイル、クロシドライト、アモサイト）は確認されなかった。
この分析で、アスベスト繊維（クリソタイル、クロシドライト、アモサイト）が含有する場合、以下の分散色を示す。
クリソタイル：屈折率：１．５５０の浸液中で赤紫色−青色の分散色
アモサイト  ：屈折率：１．６８０の浸液中で桃色の分散色、屈折率：１．７００の浸液              中で青色の分散色
クロシドライト：屈折率：１．６８０の浸液中で橙色の分散色、屈折率：１．７００の浸                液中で青色の分散色
が確認されるところ、これらの何れもが確認されなかった。
【００４７】
次に、上記検体を用いてX線回折分析法を行った。その結果を図２に示す。
この図２において、図２Ａは、この発明によるアスベスト検体を、以下の分析条件で分析したＸ線回折図である。この分析条件は、Ｘ線対陰極（Ｃｕ）、管電圧（３５ｋＶ）、管電流（４０ｍＡ）、使用機器：Ｘ線回折装置（ブルカーエイエックスエス社製Ｄ８ＡＤＶＡＮＣＥ）である。これに対して、図２Ｂは、常態におけるクリソタイルのＸ線回折図であり、図２Ｃは、常態におけるクロシドライトのＸ線回折図であり、図２Ｄは、常態におけるアモサイトのＸ線回折図である。
【００４８】
この図からも明らかな用に、このＸ線回折装置による定性分析の結果、この発明により得た検体については、アスベスト（クリソタイル、クロシドライト、アモサイト）回折線ピークは確認されなかった。
【００４９】
なお、この発明では、アスベスト中、クリソタイル〔Mg３Si２O５(OH)４  ：融点１５２１℃〕に対して、アルカリ金属の水酸化物として水酸化ナトリウム〔ＮａＯＨ〕と、アルカリ土類金属の水酸化物である水酸化カルシウム〔Ｃａ(ＯＨ)２〕を混練することにより、この３金属の成分の相関による３金属系平衡状態が、その成分比により見いだすことができ、本来、クリソタイルの融点１５２１℃であるところ、これを１０００℃以下の低温度で容易に焼成・分解することが可能であることを見いだした。さらに、この発明では、混練材中に、木炭、石炭などの還元性物質を加えることにより、アスベストの周囲にムラなく練り混ざり、且つ、石炭燃焼により遠赤外線が放射され、分子にエネルギーを与え、アスベスト内部から熱を発生して無害化を促進し、低エネルギーで有害物質を確実に無害化することが知見された。
【図面の簡単な説明】
【００５０】
【図１】図１は、この発明になる有害物質を含む有害廃棄物の低温無害化処理方法および再資源材の製造方法についてのフローチャート図である。
【図２】図２は、この発明による検体を用いてX線回折分析を行ったデータであり、図２Ａは、この発明によるアスベスト検体のＸ線回折図であり、図２Ｂは、常態におけるクリソタイルのＸ線回折図であり、図２Ｃは、常態におけるクロシドライトのＸ線回折図であり、図２Ｄは、常態におけるアモサイトのＸ線回折図である。
【図１】
2008272578.tif 000003
【図２】
2008272578.tif 000004